НЕНЕФТЯНЫЕ ПЕНОПОЛИУРЕТАНОВЫЕ ПРОДУКТЫ С УЛУЧШЕННЫМИ ТЕХНИЧЕСКИМИ ХАРАКТЕРИСТИКАМИ И СПОСОБ ИХ ПОЛУЧЕНИЯ

1. Открытоячеистый полиуретановый пеноматериал, содержащий продукт реакции полиола-основы, включающей от 5 до 30 частей полиола из растительного масла на сто частей полиола-основы, изоцианат, воду, ПАВ и сшивающий агент, а функциональность указанного пеноматериала составляет от 2,3 до 2,9.
2. Пеноматериал по п.1, где пеноматериал отливают в форме для использования в качестве подушки сидения и который характеризуется улучшенным коэффициентом пропускания вибрации по сравнению с пеноматериалом полностью из нефтяного полиола.
3. Пеноматериал по п.2, где коэффициент пропускания вибрации подушки сидения транспортного средства улучшен, по крайней мере, на 5% по сравнению с полиолом-основой, не содержащей полиол из растительного масла.
4. Открытоячеистый полиуретановый пеноматериал, содержащий продукт реакции полиола-основы, включающей от 5 до 30 частей полиола из растительного масла на сто частей полиола-основы, изоцианат, воду, ПАВ и сшивающий агент, где функциональность полиола составляет от 2,3 до 2,9, к полиолу-основе добавляют сахарозу и смешивают с глицериновым материалом, при этом при совместной инициации получают сополимер полиола, функциональность которого предпочтительно составляет приблизительно от 2,2 до 3,2, и при этом получают пеноматериал с улучшенным коэффициентом пропускания вибрации.
5. Открытоячеистый полиуретановый пеноматериал по п.4, где конечный полиол, полученный в результате совместной инициации, содержит от 40 до 70% полиола на основе растительного масла.
6. Открытоячеистый полиуретановый пеноматериал, содержащий продукт реакции полиола-основы, включающей от 5 до 30 частей полиола из растительного масла на сто частей полиола-основы, сополимер полиола, изоцианат, воду, ПАВ, катализатор и стабилизатор ячеек, сшивающий агент, где функциональность полиола составляет от 2,3 до 2,9, к полиолу-основе добавляют сахарозу и смешивают с глицериновым материалом, при этом при совместной инициации получают сополимер полиола, функциональность которого предпочтительно составляет приблизительно от 2,8 до 3,2, при этом получают пеноматериал с улучшенным коэффициентом пропускания вибрации.
7. Открытоячеистый полиуретановый пеноматериал по п.6, где в результате совместной инициации получают конечный полиол, который содержит от 40 до 70% полиола из растительного масла.
8. Открытоячеистый полиуретановый пеноматериал, содержащий продукт реакции полиола-основы, включающей от 5 до 30 частей полиола из растительного масла на сто частей полиола-основы, сополимер полиола, изоцианат, воду, ПАВ, катализатор и стабилизатор ячеек, сшивающий агент, где функциональность полиола составляет от 2,3 до 2,9, к полиолу-основе добавляют сахарозу и смешивают с глицериновым материалом, при этом в результате совместной инициации получают сополимер полиола, функциональность которого предпочтительно составляет приблизительно от 2,8 до 3,2, и при этом получают пеноматериал с улучшенным коэффициентом пропускания вибрации.
9. Открытоячеистый полиуретановый пеноматериал, содержащий продукт реакции полиола-основы, включающей от 5 до 30 частей полиола из растительного масла на сто частей полиола-основы, изоцианат, воду, ПАВ-катализатор, стабилизатор ячеек и сшивающий агент, где полиол-основа включает низший моноол, нефтяной полиол с повышенной молекулярной массой, а функциональность указанного полиола составляет от 2,3 до 2,9, при этом получают более жесткий пеноматериал по сравнению с пеноматериалом, полученным только из полиола на основе растительного масла, и более жесткий по сравнению с пеноматериалом, полученным только из нефтяного полиола, и при этом получают пеноматериал с улучшенным коэффициентом пропускания вибрации.
10. Открытоячеистый полиуретановый пеноматериал, содержащий продукт реакции полиола-основы, содержащей до 30 частей полиола из растительного масла на сто частей полиола-основы, изоцианат, воду, ПАВ-катализатор, стабилизатор ячеек и сшивающий агент, где полиол-основа содержит полиэфир полиола на основе соевого масла, содержание кислоты в котором составляет от 0,1 до 4,0 частей на сто частей полиола, и указанная кислота предназначена для стабилизации ячеек в пеноматериале, где кислотный полиэфир полиола из соевого масла характеризуется кислотным числом от 0,5 до 4,0, а функциональность полиола-основы составляет от 1,3 до 2,9, при этом получают пеноматериал с улучшенным коэффициентом пропускания вибрации.
11. Изделие из открытоячеистого пенопласта, изготовленное из открытоячеистого пеноматериала, предназначенное для изготовления сидений, которые получают из продукта реакции смеси полиолов и изоцианата, где смесь полиолов содержит:
полиол-основу, включающую от 5 до 15 частей полиола из растительного масла на сто частей полиола-основы и нефтяной полиольный материал, где к полиолу-основе добавляют пропиленоксид для увеличения ее молекулярной массы,
сополимер полиола, содержащий от 5 до 15 частей полиола из растительного масла на сто частей полиола-основы, и нефтяной полиольный материал, в который добавляют смесь сорбита и глицерина, при этом получают сополимер полиола, функциональность которого составляет от 2,3 до 2,9,
воду, сшивающий агент, стабилизатор ячеек, катализатор и ПАВ.
12. Изделие из открытоячеистого пенопласта по п.11, где изделие из пенопласта представляет собой подушку для основания сиденья, которая поддерживает пассажира, занимающего сиденье в транспортном средстве, предназначенное для применения в автомобиле, при этом сиденье транспортного средства характеризуется коэффициентом комфорта менее приблизительно 12,7.
13. Изделие из открытоячеистого пенопласта по п.12, где смесь полиолов содержит от 1,5 до 2,5 частей воды на сто частей полиола.
14. Изделие из открытоячеистого пенопласта по п.13, где смесь полиолов содержит от 0,15 до 0,30 частей катализатора на сто частей полиола.
15. Изделие из открытоячеистого пенопласта, изготовленное из открытоячеистого пеноматериала, содержащего смесь полиолов, изоцианат, вспенивающий агент, сшивающий агент и ПАВ, где указанная смесь полиолов содержит полиол-основу и от 5 до 15 частей сополимера полиола на сто частей полиольного материала на основе растительного масла, где сополимер полиола получают при добавлении по крайней мере одного компонента, выбранного из стирола и акрилонитрила, к полиолу-основе, при этом получают изделие из пенопласта с повышенной жесткостью.
16. Изделие из открытоячеистого пенопласта по п.15, где смесь стирола и акрилонитрила добавляют к полиолу-основе, при этом получают сополимер полиола и относительное содержание компонентов в смеси составляет от 40% стирола и 60% акрилонитрила до 60% стирола и 40% акрилонитрила, при этом получают пенопласт с требуемой жесткостью.